(57)【要約】【課題】樹脂成形品において、再生ポリエステル樹脂の有無を簡易かつ迅速に確認できる検出方法及び検出装置を提供する。【解決手段】樹脂成形品中に含まれている再生ポリエステル樹脂を検出する方法であって、前記樹脂成形品に所定域の波長の光を照射し、このときの所定波長の光線透過率に基づいて前記樹脂成形品中の再生ポリエステル樹脂を検出する。この場合、前記所定域の波長が３２０ｎｍ〜４２０ｎｍの波長域の光を用いて、樹脂成形品中の再生ポリエステル樹脂を検出するとよい。【選択図】      図３
2004239773.tif 000002
【特許請求の範囲】
【請求項１】
樹脂成形品中に含まれている再生ポリエステル樹脂を検出する方法であって、
前記樹脂成形品に所定域の波長の光を照射し、このときの所定域の波長の光線透過率に基づいて前記樹脂成形品中の再生ポリエステル樹脂を検出することを特徴とする再生ポリエステル樹脂検出方法。
【請求項２】
前記所定域の波長が３２０ｎｍ〜４２０ｎｍの波長域である請求項１に記載の再生ポリエステル樹脂検出方法。
【請求項３】
樹脂成形品に所定域の波長の光を照射したときの光線透過率と、再生ポリエステル樹脂を含まない樹脂成形品に所定域の波長の光を照射したときの光線透過率との差によって、前記樹脂成形品中の再生ポリエステル樹脂を検出する請求項１に記載の再生ポリエステル樹脂検出方法。
【請求項４】
前記所定域の波長として３２０ｎｍ〜７８０ｎｍの波長域の光を照射するとともに、前記樹脂成形品を透過した光を分光し、
３２０ｎｍ〜４２０ｎｍの波長域の光線透過率と、５００ｎｍ〜７８０ｎｍの波長域の光線透過率を求め、これら光線透過率の差又は比に基づいて前記樹脂成形品中の再生ポリエステル樹脂を検出する請求項１に記載の再生ポリエステル樹脂検出方法。
【請求項５】
前記光線透過率又は光線透過率の差若しくは比に基づいて前記樹脂成形品中の再生ポリエステル樹脂の層厚を検出する請求項１〜４のいずれか一項に記載の再生ポリエステル樹脂検出方法。
【請求項６】
請求項１〜５に記載の方法によって、前記樹脂成形品の軸方向における再生ポリエステル樹脂を検出し、前記樹脂成形品中における前記再生ポリエステル樹脂含有位置を検出する再生ポリエステル樹脂検出方法。
【請求項７】
前記樹脂成形品がプリフォームである請求項１〜６のいずれか一項に記載の再生ポリエステル樹脂検出方法。
【請求項８】
３２０ｎｍ〜７８０ｎｍの波長域の光を含む光を発する光源と、
樹脂成形品を透過した光を、３２０ｎｍ〜４２０ｎｍの波長域の光と、５００ｎｍ〜７８０ｎｍの波長域の光の、少なくとも二つの波長域の光に分割する手段と、
前記３２０ｎｍ〜４２０ｎｍの波長域の光線強度を検出する手段と、
前記５００ｎｍ〜７８０ｎｍの波長域の光線強度を検出する手段と、
前記検出手段で検出した光線強度に基づいて、３２０ｎｍ〜４２０ｎｍの波長域の光線透過率と５００ｎｍ〜７８０ｎｍの波長域の光線透過率を求め、前記樹脂成形品中における再生ポリエステル樹脂の有無の判定を行う演算部と、
を有することを特徴とする再生ポリエステル樹脂検出装置。
【請求項９】
前記演算部が、前記３２０ｎｍ〜４２０ｎｍの波長域の光線透過率と、５００ｎｍ〜７８０ｎｍの波長域の光線透過率の差又は比に基づいて、前記樹脂成形品中の再生ポリエステル樹脂の有無を判定する請求項８に記載の再生ポリエステル樹脂検出装置。
【請求項１０】
前記演算部が、前記光線透過率又は光線透過率の差若しくは比に基づいて、前記樹脂成形品中の再生ポリエステル樹脂の層厚を算出する請求項９に記載の再生ポリエステル樹脂検出装置。
【発明の詳細な説明】
【０００１】
【発明の属する技術分野】
本発明は、再生ポリエステル樹脂の検出方法に関し、特に、樹脂成形品の中間層に再生ポリエステル樹脂を使用しているかどうかを簡易かつ迅速に検出する方法及び検出装置に関する。
【０００２】
【従来の技術】
プラスチック容器は、成形が容易で大量生産に適しており、また、機械的強度が高く軽量であるなど、優れた特性を有していることから、各種の内容物を充填する容器として広い分野で利用されている。
特に、ポリエチレンテレフタレートなどの熱可塑性ポリエステル樹脂容器は、耐衝撃性に加え、透明性、フレーバ−性、耐熱性に優れ、かつガスバリア性を有することから、各種容器に広範に使用されている。
【０００３】
ところで、近年、埋立地の飽和によるゴミ処理の問題、省資源化などの観点から、一度使用されたポリエステル樹脂容器の再利用が行われている。ポリエステル樹脂容器の再利用の一例として、使用されたポリエステル樹脂容器を加熱溶融して再生ポリエステル樹脂（以下、ＰＣＲという）とし、再びポリエステル樹脂容器の材料として使用することが行われている。
【０００４】
ポリエステル樹脂容器を回収して再利用しようとするとき、純粋なポリエステル樹脂が回収されることは少なく、多くの場合、他の樹脂などの不純物を含有している。このため、ＰＣＲは安全性や衛生上の理由から、容器に充填された内容物や人体に直接触れないように中間層として使用される。
特に、容器口部先端部においては、ＰＣＲからなる中間層を設けずに、ＰＣＲが容器口部先端から外層にはみだしていないことを保証する必要がある。
【０００５】
樹脂積層体の層構造を検出する方法として、たとえば、被測定層と同一の物質を加熱して、被測定層の吸収帯域の赤外線を発生させ、この赤外線を被検査積層体に照射し、積層体を通過した赤外線の強度から被測定層の層厚を測定する方法がある（たとえば、特許文献１参照。）。
しかし、ポリエステル樹脂とＰＣＲは、本来同質の樹脂であるため、物理的性質及び化学的性質が類似しており、上記の方法では判別が困難であった。
【０００６】
また、ポリエステル樹脂とＰＣＲを判別する方法として、示差熱分析（ＤＴＡ）による方法がある。ＰＣＲは不純物等を含んでいるので、純粋なポリエステル樹脂より結晶化温度がずれるため、ＤＴＡ法により検査でき、定量化も可能である。
しかし、この方法では、測定対象である成形品から、各測定部位の試料を採取する必要があるため、測定された成形品は製品とすることができない。また、測定に長時間を要するため、ＰＣＲ層の有無を簡易かつ迅速に確認することもできない。
【０００７】
【特許文献１】
特許第２５６０９２７号明細書
【０００８】
【発明が解決しようとする課題】
本発明は上記課題に鑑み、樹脂成形品において、ＰＣＲの有無を簡易かつ迅速に確認できる検出方法及び検出装置の提供を目的とする。
【０００９】
【課題を解決するための手段】
上記目的の達成を図るため、本発明に係る発明者らは、請求項１に記載するように、樹脂成形品中に含まれている再生ポリエステル樹脂を検出する方法であって、前記樹脂成形品に所定域の波長の光を照射し、このときの所定波長の光線透過率に基づいて前記樹脂成形品中の再生ポリエステル樹脂を検出できることを見出した。
【００１０】
この場合、請求項２に記載するように、前記所定域の波長が３２０ｎｍ〜４２０ｎｍの波長域の光を用いて、樹脂成形品中の再生ポリエステル樹脂を検出するとよい。
さらに、請求項３に記載するように、樹脂成形品に所定域の波長の光を照射したときの光線透過率と、再生ポリエステル樹脂を含まない樹脂成形品に所定域の波長の光を照射したときの光線透過率との差によって、前記樹脂成形品中の再生ポリエステル樹脂を検出するとよい。
【００１１】
また、請求項４に記載するように、前記所定域の波長として３２０ｎｍ〜７８０ｎｍの波長域の光を照射するとともに、前記樹脂成形品を透過した光を分光し、３２０ｎｍ〜４２０ｎｍの波長域の光線透過率と、５００ｎｍ〜７８０ｎｍの波長域の光線透過率を求め、これら光線透過率の差又は比に基づいて前記樹脂成形品中の再生ポリエステル樹脂を検出することで、再生ポリエステル樹脂の検出精度を高めることができる。
【００１２】
請求項５に記載の発明は、前記光線透過率又は光線透過率の差若しくは比に基づいて前記樹脂成形品中の再生ポリエステル樹脂の層厚を検出する再生ポリエステル樹脂検出方法としてある。
この方法では、再生ポリエステル樹脂層の厚さの違いによって、光線透過率が変化することを利用して再生ポリエステル樹脂層の厚さを検出している。
【００１３】
請求項６に記載の発明は、上記の方法によって、前記樹脂成形品の軸方向における再生ポリエステル樹脂を検出し、前記樹脂成形品中における前記再生ポリエステル樹脂含有位置を検出する再生ポリエステル樹脂検出方法としてある。
このように、樹脂成形品の軸方向に光を照射し、再生ポリエステル樹脂含有位置を検出することにより、樹脂成形品のどの部位に再生ポリエステル樹脂が含まれているかが判るので、樹脂成形品の品質管理が容易となる。
【００１４】
請求項７に記載するように、前記樹脂成形品がプリフォームであることが好ましい。
上記の再生ポリエステル樹脂検出方法は、樹脂成形品の前駆体であるプリフォームの品質管理に特に適している。
【００１５】
また、本発明者らは、上記の再生ポリエステル樹脂検出方法を実施するのに適した検出装置を発明した。
すなわち、請求項８に記載する再生ポリエステル樹脂検出装置は、３２０ｎｍ〜７８０ｎｍの波長域の光を含む光を発する光源と、樹脂成形品を透過した光を、３２０ｎｍ〜４２０ｎｍの波長域の光と、５００ｎｍ〜７８０ｎｍの波長域の光の、少なくとも二つの波長域の光に分割する手段と、前記３２０ｎｍ〜４２０ｎｍの波長域の光線強度を検出する手段と、前記５００ｎｍ〜７８０ｎｍの波長域の光線強度を検出する手段と、前記検出手段で検出した光線強度に基づいて、３２０ｎｍ〜４２０ｎｍの波長域の光線透過率と５００ｎｍ〜７８０ｎｍの波長域の光線透過率を求め、前記樹脂成形品中における再生ポリエステル樹脂の有無の判定を行う演算部とを有する構成としてある。
この装置においては、樹脂成形品に光を照射することにより、樹脂成形品中の再生ポリエステル樹脂の検出を行うため、樹脂成形品を破壊することなく、簡便かつ迅速に再生ポリエステル樹脂を検出できる。
【００１６】
上記の装置においては、請求項９に記載するように、前記演算部が、前記３２０ｎｍ〜４２０ｎｍの波長域の光線透過率と、５００ｎｍ〜７８０ｎｍの波長域の光線透過率の差又は比に基づいて、前記樹脂成形品中の再生ポリエステル樹脂の有無を判別する構成とすることが好ましい。
【００１７】
さらに、請求項１０に記載するように、前記演算部が、前記光線透過率又は光線透過率の差若しくは比に基づいて、前記樹脂成形品中の再生ポリエステル樹脂の層厚を算出させる構成とすることが好ましい。
【００１８】
【発明の実施の形態】
以下、図面を参照して、本発明の再生ポリエステル樹脂検出方法及び検出装置をポリエステル樹脂容器の前駆体であるプリフォームに適用した一実施形態について説明する。
なお、本明細書において、単に「ポリエステル樹脂」と記載した場合は、ボトルやプリフォームなどに成形されたことがない未使用品を意味し、再使用品（再生ポリエステル樹脂：ＰＣＲ）は含まない。
【００１９】
図１は、本実施形態の測定対象であるプリフォームの概略断面図である。
プリフォーム１は、口部１１、カブラ１２、胴部１３、底部１４を有しており、その断面は、外層１５、内層１６及び中間層（ＰＣＲ層）１７の三層構造となっている。
外層１５及び内層１６は、ポリエステル樹脂からなり、中間層１７はＰＣＲからなっている。ＰＣＲは衛生上の問題から、内容物又は人体と直接触れないようにするため、ＰＣＲからなる中間層１７は口部１１の先端部１１ａには形成しないようにしてある。したがって、口部先端部１１ａに、ＰＣＲからなる中間層１７が形成されていないことを測定することは、プリフォーム１の品質を保証する上で重要なこととなる。
【００２０】
次に、本実施形態のＰＣＲ検出方法について説明する。
図２は、ポリエステル樹脂（ポリエチレンテレフタレート：ＰＥＴ）とＰＣＲ層を有するポリエステル積層体の透過率分光強度スペクトルを示す図である。
このスペクトルは、ポリエステル樹脂単体からなるプリフォーム及び中間層にＰＣＲ層（厚さ０．８ｍｍ）を有する多層プリフォームから切り出した２種類の約３ｍｍ厚のプリフォーム切断片の試料について、分光光度計により測定したものである。
【００２１】
このスペクトルから分かるように、ポリエステル樹脂単体とＰＣＲ層を含むものでは、３２０ｎｍ〜４２０ｎｍ、特に３４０ｎｍ〜４００ｎｍの波長域において、光線透過率に８％〜１８％の差が現れている。したがって、ＰＣＲを使用していないポリエステル樹脂からなる基準試料としてのプリフォームと、測定対象となるプリフォーム１について、この波長域における光線透過率を各測定箇所において測定し、この両者の値を比較することによりＰＣＲ層の有無が判断できる。
【００２２】
すなわち、プリフォーム１の胴部１３のように、ＰＣＲ層１７が存在していると、基準試料の当該部位と比べて上記波長域における光線透過率が小さくなるため、両者の光線透過率には差が生じる。
一方、口部先端部１１ａのようにＰＣＲ層１７のない部位においては、基準試料と上記波長域における光線透過率がほぼ同じ値となるため、両者の光線透過率には差が生じない。
したがって、上記の相違を利用することにより、プリフォーム１内のＰＣＲ層１７の有無を検出できる。
【００２３】
上記の検出方法を利用した再生ポリエステル樹脂検出装置及びこの装置を使用した再生ポリエステル樹脂の検出方法について説明する。
図３は、本実施形態の再生ポリエステル樹脂検出装置の概略構成図である。
この実施形態で用いる検出装置は、検査対象であるプリフォーム１に光を照射する光源２１と、プリフォーム１を透過した光（透過光）の進路上に設けられ、透過光を分光するビームスプリッタ２２と、このビームスプリッタ２２によって分光された透過光のうち、波長の短い紫外光側の光が入射するように配置された第一光センサ２３と、波長の長い可視光側の光が入射するように配置された第二光センサ２４とを有している。そして、第一光センサ２３及び第二光センサ２４から出力された透過光強度信号に基づいてＰＣＲの有無を判定する演算部２５と、判定結果を表示する表示部２６を有している。
【００２４】
光源２１としては、３２０ｎｍ〜７８０ｎｍの波長の光を発光できればよく、たとえば、直管蛍光灯、ハロゲンランプ、キセノンランプを使用できる。
ビームスプリッタ２２としては、少なくとも試料を透過してきた光を適当な強度で２方向に分波するものを使用し、さらには、所望の波長域のフィルタを設けて、３２０ｎｍ〜４２０ｎｍの波長域と５００ｎｍ〜７８０ｎｍの波長域の、二つの波長域に分光してもよい。
【００２５】
第一光センサ２３としては、少なくとも３２０ｎｍ〜４２０ｎｍの波長域に分光感度を有するもの、たとえば、シリコンフォトダイオード、光電子倍増管、太陽電池、光電センサ等を使用することができる。
同様に、第二光センサ２４としては、少なくとも５００ｎｍ〜７８０ｎｍの波長域に分光感度を有する上記のものが使用できる。
演算部２５、表示部２６は一般的に使用されているものを用いることができ、たとえば、電子回路、パソコン（ＣＰＵ）やディスプレイを使用することができる。
【００２６】
次に、この検出装置の動作について説明する。
図３に示すように、光源２１からの光（図中、破線矢印で示す）は、検査対象であるプリフォーム１の外方から、プリフォーム１の中心線に向かって照射される。プリフォーム１を透過した光は、ビームスプリッタ２２に入射する。ビームスプリッタ２２は、入射光の一部分を透過し、残りの部分を側方へ反射することにより、透過光を分波する。
本実施形態において、ビームスプリッタ２２は、透過光の光強度をほぼ均等に分け、両方にフィルタ（図示せず）を設けて紫外−可視領域の比較的波長の短い領域（３２０ｎｍ〜４００ｎｍ）と、可視領域の比較的波長の長い領域（５９０ｎｍ〜７８０ｎｍ）（赤色）とに透過光を分波している。
【００２７】
ビームスプリッタ２２によって分波された透過光のうち、短波長域の光は第一光センサ２３に入射し、長波長域の光は第二光センサ２４に入射する。
第一光センサ２３は、波長が３２０ｎｍ〜４２０ｎｍ（以下、第一光成分という）である光の透過光強度を計測し、第二光センサ２４は、波長が５００ｎｍ〜７８０ｎｍ（以下、第二光成分という）である光の透過光強度を計測する。
【００２８】
演算部２５は、第一光センサ２３及び第二光センサ２４から出力された透過光強度信号に基づいて、予め記憶させてある基準試料のデータや計算式により、ＰＣＲ層１７の有無の判定を行う。判定結果は表示部２６に表示される。
【００２９】
次に、上記のＰＣＲ検出装置を使用したＰＣＲの検出方法について説明する。
まず、測定対象を置かない状態（ブランク）で、第一光成分の透過光強度及び第二光成分の透過光強度を計測し、そのデータを演算部２５に記憶させる。
次に、測定対象であるプリフォーム１とほぼ同じ構造・形状を有し、中間層１７のないポリエステル樹脂からなるプリフォーム（基準試料）について、第一光成分の透過光強度及び第二光成分の透過光強度を計測する。
そして、演算部２５において、これらの透過光強度を、上記で計測したブランクにおける透過光強度で除することにより、第一光成分の光線透過率（Ｔ１ｂ）及び第二光成分の光線透過率（Ｔ２ｂ）を算出し、その結果を記憶する。
【００３０】
続いて、測定対象であるプリフォーム１について、第一光成分の透過光強度及び第二光成分の透過光強度を計測する。演算部２５において、これらの透過光強度に基づいて、第一光成分の光線透過率（Ｔ１ｓ）及び第二光成分の光線透過率（Ｔ２ｓ）を算出させる。
【００３１】
上記で測定したデータから、演算部２５は、基準試料の第一光成分の光線透過率（Ｔ１ｂ）と測定対象であるプリフォーム１の第一光成分の光線透過率（Ｔ１ｓ）の差（Ｄ１）と、基準試料の第二光成分の光線透過率（Ｔ２ｂ）と測定対象であるプリフォーム１の第二光成分の光線透過率（Ｔ２ｓ）の差（Ｄ２）を用いて、下記の式によりＰＣＲ層１７の有無を判定する。
Ｈ＝（Ｄ１）−（Ｄ２）
この式において、Ｈ＝０付近の値のときは、ＰＣＲ層１７は存在せず、Ｈが一定値以上のときは、ＰＣＲ層１７が存在すると判定する。
【００３２】
なお、上記の式において、第一光成分における光線透過率の差（Ｄ１）は、ＰＣＲ層１７の有無を直接的に表している。この差（Ｄ１）が小さい場合は、基準試料であるＰＣＲ層を有していないプリフォームと、測定対象であるプリフォーム１は同一の層構造を有するとみなせるので、測定対象であるプリフォーム１にＰＣＲ層１７は存在しないと判断できる。
逆に、差（Ｄ１）の値が大きい場合は、基準試料であるポリエステル樹脂（ＰＣＲ層を有していない）からなるプリフォームと、測定対象であるプリフォームは異なる層構造を有するとみなせるので、測定対象であるプリフォームにＰＣＲ層が存在すると判断できる。
したがって、基準試料の第一光成分の光線透過率（Ｔ１ｂ）と測定対象であるプリフォーム１の第一光成分の光線透過率（Ｔ１ｓ）の差（Ｄ１）のみでも判定が可能である。
【００３３】
第二光成分における光線透過率の差（Ｄ２）は、各測定試料間における寸法（厚さ等）のバラツキや、ＰＣＲ層１７による光線透過率の低下を校正するためのベースラインを表している。このような校正を行うことにより、より高精度にＰＣＲ層を検出することができる。
【００３４】
示差熱分析（ＤＴＡ）による検出方法、たとえば、ＪＩＳ  Ｋ  ７１２１の測定方法では、測定対象であるプリフォームの、任意の測定部位から試料片を採取し、その試験片を０．５ｍｍ以下に砕片したものを用いて測定する必要がある。したがって、試料調整を含めた測定時間は数十分以上を要する。また、測定装置が精密であり、高価である。
【００３５】
これに対して、本実施形態のＰＣＲ検出方法は、測定対象であるプリフォームを破壊する必要がないので、検査対象となったプリフォームを製品とすることが可能である。また、測定に際し、特別な試料調整が不要であり、測定時間も数秒程度であるので、きわめて迅速に測定することができる。
【００３６】
本実施形態のＰＣＲ検出装置を使用して、プリフォーム１内のＰＣＲ層１７の層厚を検出することができる。
基準試料の第一光成分の光線透過率（Ｔ１ｂ）と測定対象であるプリフォーム１の第一光成分の光線透過率（Ｔ１ｓ）の差（Ｄ１）は、ＰＣＲ層１７の層厚が厚いほど大きくなり、ＰＣＲ層１７の層厚が薄いほど小さくなる。
図４は、Ｈの値とＰＣＲ層１７の層厚の相関を示す図である。
このように、予め複数のサンプルについて、Ｄ１又はＨと、ＰＣＲ層１７の層厚を測定し、その相関式に基づいて演算部２５に演算させることにより、Ｄ１又はＨの値、すなわち、プリフォーム１の光線透過率からＰＣＲ層１７の層厚を検出できる。
【００３７】
また、本実施形態において、プリフォーム１の軸方向に沿って、所定の間隔ごとに光を照射し、光線透過率を測定することにより、プリフォーム１内のＰＣＲ層１７の位置を検出することができる。
通常、ＰＣＲ層１７はプリフォーム１の口部１１まで設けてあるので、たとえば、プリフォーム１の胴部１３においては、比較的広い間隔で光を照射し、口部１１においては、比較的狭い間隔で光を照射することで、プリフォーム１のどの位置までＰＣＲ層１７が存在しているかを把握することができる。したがって、プリフォーム１の品質管理にきわめて有効な測定手段である。
なお、ＰＣＲ層１７を設けてある位置をより詳細に確認したい場合は、プリフォーム１の軸方向に照射する光の間隔を狭めるか、又は光を連続的に照射してもよい。
【００３８】
上記の実施形態では、光線透過率の差によりプリフォーム１内の中間層１７の有無を判定しているが、基準試料の第一光成分の光線透過率（Ｔ１ｂ）と測定対象であるプリフォーム１の第一光成分の光線透過率（Ｔ１ｓ）の比と、基準試料の第二光成分の光線透過率（Ｔ２ｂ）と測定対象であるプリフォーム１の第二光成分の光線透過率（Ｔ２ｓ）の比に基づいて、ＰＣＲ層１７の有無を判定してもよい。
この場合、Ｔ１ｓ／Ｔ１ｂ、Ｔ２ｓ／Ｔ２ｂとして、両方とも１に近い場合はＰＣＲ層がなく、前者の値が小さい場合は、ＰＣＲ層が含まれていると判断する。
【００３９】
また、本実施形態においては、測定対象として二種三層のプリフォームの例を示したが、これに限られず、たとえば、三種五層などの多層構造を有するプリフォームにも適用できる。この場合も上記実施形態と同様に、測定対象であるプリフォームと同じ形状及び層構造を有し、ＰＣＲ層の代わりにポリエステル樹脂層を設けたプリフォームを基準試料として用いることでＰＣＲ層を検出できる。
また、測定対象の形状は、プリフォームに限定されず、たとえば、容器、パイプ、シート、フィルム等の樹脂成形品に適用できる。
【００４０】
測定対象である樹脂成形品の主材としては、３２０ｎｍ〜４２０ｎｍの波長域において、測定を阻害するほどの光吸収を示さない樹脂であれば、特に制限されないが、ポリエステル樹脂が好ましい。
ポリエステル樹脂としては、たとえば、ポリエチレンテレフタレートが最も好ましく、他に、ポリエチレン／ブチレンテレフタレート、ポリエチレンテレフタレート／２，６−ナフタレート、ポリエチレンテレフタレート／イソフタレートや、これらとポリブチレンテレフタレート、ポリブチレンテレフタレート／イソフタレート、ポリエチレン−２，６−ナフタレート、ポリブチレンテレフタレート／アジペート、ポリエチレン−２，６−ナフタレート／イソフタレート、ポリブチレンテレフタレート／アジペート、あるいはこれらの二種以上とのブレンド物等が挙げられる。
【００４１】
また、ＰＣＲは、回収されたポリエステル樹脂を通常の処理により再生されたもの、たとえば、使用済みボトルを破砕あるいは粉砕して得られるフレーク状のリサイクル熱可塑性ポリエステルが好ましく使用できる。
なお、ＰＣＲは、ロット間において品質が多少異なる場合があるが、使用するＰＣＲの光学特性に基づいて必要な校正を行うことで、品質に関係なく層の有無及び層厚を測定することができる。
【００４２】
【発明の効果】
本発明によれば、ポリエステル樹脂とＰＣＲの、所定の波長における光線透過率を測定することにより、樹脂成形品中のＰＣＲの有無が簡易かつ迅速に確認できる検出方法及び検出装置の提供することができる。
【図面の簡単な説明】
【図１】測定対象であるプリフォームの概略断面図である。
【図２】ポリエステル樹脂とＰＣＲ層を有するポリエステル積層体の透過率分光強度スペクトルを示す図である。
【図３】再生ポリエステル樹脂検出装置の概略構成図である。
【図４】Ｈの値と中間層１７の層厚の相関を示す図である。
【符号の説明】
１  プリフォーム（樹脂成形品）
１１  口部
１２  カブラ
１３  胴部
１４  底部
１５  外層
１６  内層
１７  中間層
２１  光源
２２  ビームスプリッタ（二つの波長域の光に分割する手段）
２３  第一光センサ（３２０ｎｍ〜４２０ｎｍの波長域の光線強度を検出する手段）
２４  第二光センサ（５００ｎｍ〜７８０ｎｍの波長域の光線強度を検出する手段）
２５  演算部
２６  表示部
【図１】
2004239773.tif 000003
【図２】
2004239773.tif 000004
【図３】
2004239773.tif 000005
【図４】
2004239773.tif 000006